コンクリート配合物を振動締固めにより成形して得られる、セメント、骨材及びポリプロピレン繊維を含むコンクリート製品であって、前記コンクリート配合物中の空気量は2.0~8.0、粗骨材の最大粒径は20mm以下、該ポリプロピレン繊維は、繊維径が10~200μmで、0.01~0.20容量含まれていることを特徴とする、スケーリング低減コンクリート製品。請求項1記載のコンクリート製品において、セメントは普通ポルトランドセメントであることを特徴とする、スケーリング低減コンクリート製品。請求項1又は2記載のコンクリート製品を製造するにあたり、セメント、骨材、ポリプロピレン繊維及び水を含むコンクリート配合物を、振動締固めにより成形し、蒸気養生することによって得られることを特徴とする、スケーリング低減コンクリート製品の製造方法。本発明の目的は、上記問題点を克服し、コンクリート製品の施工時に振動締固めを施す施工をするものであっても、寒冷地や冬期において、凍結防止剤を散布しても、コンクリート表面近辺に存在する粗骨材の上面のモルタルが剥離する等のコンクリート製品のスケーリングを低減させることができる、スケーリング低減コンクリート製品及びその製造方法を提供することである。また、コンクリート製品を製造する際に使用するコンクリート配合物中に含まれる微細な空気泡によるスケーリング抑制以外に、有効な手段を構築したスケーリング低減コンクリート製品及びその製造方法を提供することである。本発明のスケーリング低減コンクリート製品は、コンクリート配合物を振動締固めにより成形して得られる、セメント、骨材及びポリプロピレン繊維を含むコンクリート製品であって、前記コンクリート配合物中の空気量は2.0~8.0、粗骨材の最大粒径は20mm以下、該ポリプロピレン繊維は、繊維径が10~200μmで、0.01~0.20容量含まれていることを特徴とする、スケーリング低減コンクリート製品である。好適には、上記本発明のコンクリート製品において、セメントは早強または普通ポルトランドセメントであることを特徴とする。本発明のスケーリング低減コンクリート製品の製造方法は、上記本発明のコンクリート製品を製造するにあたり、セメント、骨材、ポリプロピレン繊維及び水を含むコンクリート配合物を、振動締固めにより成形し、蒸気養生することによって得られることを特徴とする、スケーリング低減コンクリート製品の製造方法である。本発明のスケーリング低減コンクリート製品は、寒冷地や冬期において、塩化カルシウムや塩化ナトリウム等の凍結防止剤を散布しても、コンクリート表面近辺に存在する粗骨材の上面のモルタルが剥離する等のスケーリングを極めて有効に低減させ、コンクリート製品の凍結劣化抑制に極めて優れるものである。従来では、コンクリート配合物中に微細な空気泡を連行させることにより、スケーリングの低減を図っていたが、振動締固め成形により連行させた空気泡が、ある程度減少してしまっても、スケーリングを有効に抑制することができる。また、本発明のスケーリング低減コンクリート製品の製造方法は、上記スケーリング低減コンクリート製品を有効に効率よく生産することができる。本発明を好適例により以下に説明する。本発明のスケーリング低減コンクリート製品は、コンクリート配合物を振動締固めにより成形して得られる、セメント、骨材及びポリプロピレン繊維を含むコンクリート製品であって、前記コンクリート配合物中の空気量は2.0~8.0、粗骨材の最大粒径は20mm以下、該ポリプロピレン繊維は、繊維径が10~200μmで、0.01~0.20容量含まれている。本発明のスケーリング低減コンクリート製品に含まれるセメントとしては、特に制限はなく、従来のコンクリート製品に使用されているセメントの中から、コンクリート製品の用途に応じて、適宣選択することができる。このようなセメントとしては、例えば、普通、中庸熱、低熱、早強、超早強、耐硫酸塩など各種ポルトランドセメント、高炉セメントやシリカセメントなどの混合セメントなどから選ばれる少なくとも一種を挙げることができるが、好適には早強または普通ポルトランドセメントを用いる。また、本発明のコンクリート製品中に含まれる骨材としては、細骨材及び粗骨材があり、前記細骨材としては、例えば、通常のモルタルやコンクリートに使用されている山砂、陸砂、海砂、川砂、砕砂、高炉スラグ細骨材、フェロニッケルスラグ細骨材、銅スラグ細骨材や電気炉酸化スラグ等が挙げられる。使用する上記細骨材及び粗骨材は、圧縮強度で100N/mm2を満足できる品質を有するものを選定することが望ましい。また粗骨材としては、例えば、川砂利、山砂利、陸砂利、海砂利、砕石、高炉スラグ粗骨材、電気炉酸化スラグ等を使用することができる。粗骨材の最大粒径は、20mm以下とする。ここで、最大粒径の測定は、JISA1102に準じて行うこととする。最大粒径を20mm以下とすることで、粗骨材とモルタル界面の境界面積を小さくし、スケーリングによる剥離面積が減少することで耐凍害性を上げることができることとなる。本発明のコンクリート製品には、ポリプロピレン繊維が含まれる。ポリプロピレン繊維をコンクリート製品に混入させることで、スケーリング抑制が効果的となる。ポリプロピレン繊維は、10~200μmであることが、スケーリング量を低減させる点から好ましく、繊維径が5μm以下又は300μm以上であるとコンクリート製品のスケーリング抑制効果が認められなくなる。また該ポリプロピレン繊維の配合量は、コンクリート配合物中、0.01~0.20容量とすることがコンクリート表面の剥離を防止する効果を付与する点から望ましい。該配合量が、0.005容量以下であるとコンクリート製品のスケーリング抑制効果が認められず、また0.3容量以上であるとコンクリート表面に該繊維が残存して外観上問題となる。更に、該ポリプロピレン繊維の密度は、0.8~1.0g/cm3であることが望ましい。更に、また、本発明のコンクリート製品には、必要に応じて公知の混和剤を配合させることができ、例えば、AE剤、AE減水剤や高性能減水剤、高性能AE減水剤等が例示される。更に必要に応じて、無機混和材も配合することができ、例えば、高炉スラグ微粉末、石灰石微粉末、フライアッシュ、膨張材等が例示される。これらの配合量は、上記本発明の効果を損なわない範囲で通常当業界で配合されている量で添加することができる。上記本発明のコンクリート製品は、前記セメント、細骨材、粗骨材、ポリプロピレン繊維及び水を添加し、均一に混練することによりコンクリート配合物を調製し、調製した該コンクリート配合物を振動締固めにより成形して、養生処理を行うことにより得られる。また、必要応じて、上記したように、コンクリート配合物を調製する際に、混和剤や無機混和材等を添加することも可能である。また、コンクリート配合物中に配合される水は、特に限定されず、水/セメント質量比が、20~55となるように配合する。即ち、本発明のコンクリート製品の製造に使用するコンクリート配合物に用いる上記各材料成分を、上記所定の割合の配合で一軸式又は二軸式の強制練りパグミル型ミキサ、強制練りパン型ミキサ又は可傾式ミキサなどを用いて混練することにより、当該コンクリート配合物を調製する。本発明のコンクリート配合物中に含まれる空気量は、2.0~8.0容量であり、かかる程度の微細な空気泡を連行することで、スケーリングを抑制することが可能となる。ここで、空気量はJISA1128に準拠することにより測定した値をいうものである。次いで、このコンクリート配合物を成形するが、この成形時には、振動締固め成形処理を加える。これにより、得られるコンクリート製品の充填性がより良好なものとなり緻密化され、良好な強度発現性を得ることができる。加圧振動締固め成形処理としては、使用する機械の出力、振動数によるが、例えば、加圧力が0.04~0.49MPa、振動数が47~108Hz、振幅が0.3~2.5mm、最大加速度が41~442m/s2程度のもので、振動時間は15~30s前後行う。前記振動締固め成形処理をしたコンクリート配合物を、養生することで、本発明のコンクリート製品を得る。養生方法は、特に限定されず、通常のコンクリートの養生方法であれば任意の方法を適用することができ、例えば、蒸気養生を適用することができる。具体的な養生条件としては、室温にて2~6時間程度前養生した後、1時間当たり、10~30°C程度の昇温速度で、50~80°C程度に昇温して2~6時間程度保持し、次いで、自然冷却する方法が例示できる。このような本発明のコンクリート製品は、ASTMC672に準じた目視レーティング6段階評価により、第1段階である極めて軽度のスケーリングまで、スケーリングを低減させることができる。本発明を次の実施例及び比較例により説明するが、これらに限定されるものではない。使用材料セメントC:普通ポルトランドセメント住友大阪セメント株式会社製細骨材S:山形県東根産砕砂密度2.57g/cm3粗骨材G1:山形県長井産砕石2015密度2.68g/cm3粗骨材G2:山形県長井産砕石1505密度2.69g/cm3フライアッシュFA:ファイナッシュ20JISI種品、SiO2含有量45以上、絶乾密度2.36g/cm3、四国電力株式会社製AE減水剤Ad:ポゾリス15LAE減水剤標準形I種BASFポゾリス株式会社製高性能AE減水剤Sp:レオビルドSP8SV標準形I種JISA6204適合品、BASFポゾリス株式会社製AE剤:マイクロエア101AE剤I種JISA6204適合品、BASFポゾリス株式会社製水W:水道水繊維F:下記表1に示す。実施例1~3、比較例1~9上記各材料を用いて、表2に示す配合組成の各コンクリート配合物を調製した。具体的には、表2に従って、セメントC、細骨材S、粗骨材G1及びG2、フライアッシュFA、繊維Fを表2に示す割合で二軸強制練りミキサに投入し15秒間攪拌したのち、AE減水剤Ad、高性能AE減水剤Spを含む水道水W:混練水を、水/セメント質量比W/Cまたは水/結合材:セメント及びフライアッシュ質量比W/Bが、表2に示すようになる量で投入して90秒間練り混ぜ、更に繊維については、前記練混ぜ後に投入して60秒間更に撹拌して、各コンクリート配合物を調製した。各コンクリート配合物のスランプ値は、JISA1101のコンクリートのスランプ試験方法に準じて測定し、全て6.0±1.5cmであった。表2中、s/aは細骨材/細骨材及び粗骨材の容積比を示す。また、粗骨材の最大粒径GmaxはJISA1102に準ずることにより測定した粒径を示す。また、得られた各コンクリート配合物中の空気量も上記表2中に示す。空気量は、JISA1128に準拠して測定した。得られた各コンクリート配合物を直径250mm×高さ75mmの円柱供試体に打設した。テーブルバイブレータ製品名;振動モーター型式KM75-2P、振動数57Hz株林製作所製を用いて、振動締固め時間を15秒60Hzとして、前記円柱供試体の直径250mmの下面から振動締固めを実施した。該供試体の打設後、一次養生として蒸気養生を行なった。蒸気養生条件は、20°Cで2時間前養生を行ない、その後2時間で最高温度50°Cまで上昇させて、蒸気養生を行なった。次いで、50°Cで2時間保持した後、自然放冷して、各コンクリート製品供試体を製造した。試験例1スケーリング試験ASTMC672に準じて試験を実施した。上記各コンクリート製品供試体の振動締固めを施した上面と反対側の打設底面に、濃度3の塩化ナトリウム水溶液を高さ6mm分満たした。そして、-20°Cで約16~18時間の凍結後、供試体を冷凍機から取り出して、20°Cの恒温室で約6~8時間融解させた。この24時間を1サイクルとし、50回繰り返して、スケーリングを評価した。その結果を表3に示す。1スケーリング目視レーティング評価上記各コンクリート製品供試体について、ASTMC672に準じて評価した。目視評価として評価1:極めて軽度のスケーリング深さ3.2mmまで粗骨材は露出しないのものをスケーリング抑制が良好として○とした。また、該評価1に該当しないものを×として表した。なお、該評価1に対応するスケーリング量は0.2kg/m2程度である。2スケーリング量スケーリング量は、上記スケーリング試験5サイクル毎に、スケーリングによるコンクリート損失質量剥落片の質量を測定し、この質量を供試体断面積0.049m2で除した値がスケーリング量kg/m2であり、この累積質量を各サイクル時におけるスケーリング量とした。2圧縮強度試験コンクリート打ち込み直後から起算して材齢14日後の上記各コンクリート供試体の圧縮強度試験をJISA1108に準じて実施した。圧縮強度試験は、コンクリート打ち込み直後から起算して材齢14日に実施した。具体的には、圧縮強度試験は、上記蒸気養生を行なった後、材齢14日までの残りの期間を気中養生した各コンクリート供試体に対して実施した。但し、気中養生は、20°C湿度60の恒温室に静置して行なった。その結果も表3に示す。上記表3より、本発明の実施例のコンクリート製品は、極めて良好なスケーリング抑制効果を奏することがわかる。